(57)【要約】【課題】材料面／プロセス面でコストダウンを図る上で有効な光拡散性粘着層を採用したレンズアレイシート及び透過型スクリーンにおいて、温度変化に依存して光拡散性粘着層の光学特性（光拡散性）が変動して、スクリーンの輝度や視野角が大きく変動してしまうという問題を解消する。【解決手段】光拡散機能および粘着機能を有する光拡散性粘着剤層を介して積層一体化された構成のレンズアレイシートにおいて、前記光拡散性粘着剤層は、バインダーとなる粘着剤内に光拡散性微粒子が分散混合した構成であり、前記バインダーの屈折率がｎ1の場合、光拡散性微粒子の屈折率ｎFとして、ｎF＞ｎ1およびｎF＜ｎ1の条件を満たす２種以上の屈折率を有する光拡散性微粒子を含むことを特徴とする。【選択図】図８
2008116879.tif 000002
【特許請求の範囲】
【請求項１】
単位レンズが配列されて視野角を制御するレンズアレイ層と、
レンズアレイ層と反対側の表面に、ハードコート，帯電防止，反射防止，防眩から選択される少なくとも一種類以上の表面処理が施されてなる基材層とが、
光拡散機能および粘着機能を有する光拡散性粘着剤層を介して積層一体化された構成のレンズアレイシートにおいて、
前記光拡散性粘着剤層は、バインダーとなる粘着剤内に光拡散性微粒子が分散混合した構成であり、
前記バインダーの屈折率がｎ1の場合、光拡散性微粒子の屈折率ｎFとして、ｎF＞ｎ1およびｎF＜ｎ1の条件を満たす２種以上の屈折率を有する光拡散性微粒子を含むことを特徴とするレンズアレイシート。
【請求項２】
前記バインダーの屈折率がｎ1の場合、屈折率ｎ2，ｎ3が、ｎ2＞ｎ1およびｎ1＞ｎ3の条件を共に満たす２種の屈折率を有する光拡散性微粒子を含むことを特徴とすることを特徴とする請求項１記載のレンズアレイシート。
【請求項３】
請求項１または２に記載のレンズアレイシートを、フレネルレンズと組み合わせてなることを特徴とする透過型スクリーン。
【発明の詳細な説明】
【技術分野】
【０００１】
本発明は、液晶プロジェクションテレビなどに使用するレンズアレイシートおよび透過型スクリーンに関する。
【背景技術】
【０００２】
プロジェクションスクリーンの一般的な形態としては、フレネルレンズとシリンドリカルレンズアレイシートとしてのレンチキュラーレンズシートとの組み合わせからなり、そのスクリーンには、プロジェクターからの投影光を結像（および光拡散させて透過）させて機能する光拡散層が何れかの場所に存在している。
【０００３】
カマボコ状のシリンドリカルレンズを平行にストライプ状に配列したレンズアレイシートであるレンチキュラーレンズシートは、そのシリンドリカルレンズの並設方向（一般には水平方向）である所定の角度範囲には投影光を視野角として広げることができるが、その並設方向と垂直な方向には投影光をほとんど広げることができない。そこで水平方向に光を広げる補助的な役割と垂直方向に光を広げる主役的な役割とを果たすための光拡散層が必要となる。また、光拡散層には、画面の明るさが均一になるように、プロジェクターから投影される入射光の中心点の輝度が局所的に高くなり、シリンドリカルレンズの並設方向に縞状に見える現象であるホットスポットを無くす役割もある。
【０００４】
光拡散機能を付与するために、光透過性樹脂に屈折率の異なる光拡散性微粒子を分散配合するのは公知であり、光拡散層を構成するための光拡散材を選択する基準としては、光拡散性微粒子と基体樹脂の屈折率差および粒子径が用いられており、具体的記述のある基本樹脂および光拡散材の組合せは極めて多岐にのぼっており、基体樹脂中に２種類の光拡散性微粒子を分散混合する提案も公知である。（特許文献１参照）
特許文献１では、光拡散性微粒子がその内部に分散された屈折率ＮSの実質的に透明なプラスチックからなるレンチキュラーレンズシートにおいて、光拡散性微粒子としてその屈折率がそれぞれＮPA，ＮPB平均粒子径がそれぞれｄA（μｍ），ｄB（μｍ）である実質的に透明な有機高分子微粒子Ａおよび無機微粒子Ｂの二種類を用い、屈折率，平均粒子径，基体樹脂との波長別屈折率差を規定している。
【特許文献１】特許２９８１２６８号
【０００５】
図１は、液晶プロジェクションテレビなどに使用する従来の透過型スクリーンの構成の１例を示した水平断面図である。
図中、１はフレネルレンズアレイ面を表面に備えたフレネルレンズシートであって、このフレネルレンズシート１は、透光性の基材層１ａの片面に、同心円状にフレネル凹凸が形成されたフレネルレンズ層１ｂが設けられて構成されている。
そして液晶プロジェクションテレビのテレビジョンプロジェクター（発散投影レンズ系)は基材層１ａ側に所定距離を置いて配置されていて、該プロジェクターからの投影映像光Ｌは、フレネルレンズシート１に投影入射した後、平行な投影映像光Ｌ1となってフレネルレンズシート１から出射するようになっている。
【０００６】
フレネルレンズシート１のレンズ層１ｂ側には、所定の間隔をおいて、フレネルレンズトート１の平行な投影映像光Ｌ1を微細に分割して集光光Ｌ2として集光させ、視野角を制御するためのレンズアレイシートの一例としてレンチキュラーレンズアレイフィルム３を備えたレンチキュラーシート２が平行に設けられていて、これらフレネルレンズシート１とレンチキュラーシート２とからなる透過型スクリーンが構成される。
【０００７】
このレンズアレイシートとしてのレンチキュラーシート２は、同図に示すように、順次積層されたかまぼこ凸状の微細幅のシリンドリカルレンズを平行ストライプ状に配列したシリンドリカルレンズアレイ３ａと基材フィルム３ｂとからなるレンチキュラーレンズアレイフィルム３と、光透過性の感光性樹脂層４と、シリンドリカルレンズアレイ３ａにおける各々シリンドリカルレンズの非集光部（シリンドリカルレンズアレイ３ａのレンズ谷部）に対応して配置した遮光層５と、光透過性の粘着剤層６と、板状の透光性基材７とが、この順に積層されて構成されている。
【０００８】
そして、フレネルレンズシート１とレンチキュラーシート２との２枚のシートは、各々０．３〜３ｍｍの十分に剛性を有する厚さのもので構成され、プロジェクションテレビの本体に保持枠でセットした場合にスクリーンのたわみや、浮きが生じないようになっている。
【０００９】
そして、板状の透明基材７の内部に光拡散性を有する微粒子８を練り込み、光拡散機能を持たせることにより、レンチキュラーレンズアレイフィルム３のシリンドリカルレンズアレイ３ａの微細な各々シリンドリカルレンズを透過して集光した映像光を拡散させて、透過型スクリーンとしての画面の上下左右の視野角、特に上下の視野角を制御するようにしている。
【００１０】
しかしながら、このような板状の透明基材７の内部に微粒子８を練り込むことによって光拡散させる手法は、前記微粒子８を多用することにより入射光の迷光が発生して、画像の解像度の低下を招くと共に、視覚される映像光（出射光）の光量低下によるコントラストを下げる要因ともなる。
また、前記微粒子８を透明基材７に分散配合させることにより、レンチキュラーシート２のレンズアレイシートとしての外観不良や、成型精度の低下、強度不足などの問題も生じることになる。また微粒子８を配合する透明基材７には、十分に剛性を有する厚さを確保する必要があるため必要以上に薄くすることが困難であった。
【００１１】
透過型スクリーンとしての画面の上下左右の視野角、特に上下の視野角を制御する方法としては、さらに、板状の透明基材７の出射面側に、光拡散性の微細な凹凸表面を形成したり、新たに光拡散層を塗布形成するか、光拡散フィルムをラミネートするなどの光拡散手法が考えられるが、プロジェクターからの投影光が結像する部分（レンチキュラーレンズアレイフィルム３の各々シリンドリカルレンズ３ａのレンズ山部と相対する面の集光部）となる感光性樹脂層４、又は遮光層５の近傍には光拡散層が配設されておらず、微粒子８を配合した０．３〜３ｍｍの厚さを有する透明基材７が光拡散層を兼ねているため、映像光の色のにじみが起こり、シャープ性の低下や解像度の低下を招くといった問題があった。
【００１２】
ところで、薄型テレビのスクリーンは様々な機能を持つ層の積層体であるが、その積層体を構成するにあたり、例えば、レンズフィルムや支持基材に光拡散層を積層させる場合、光拡散層が板あるいは樹脂層からなり、それ自身に貼り合わせる機能がない場合は、貼り合わせるための粘着剤層や接着剤層を別に設ける必要がある。
光拡散層が粘着機能も併せ持つことで、その貼り合わせるための層を減らすことができ、材料面においてもプロセス面においてもコストダウンを図ることができる。
【００１３】
以上のような技術的背景を考慮して、例えば特許文献２のような液晶プロジェクションテレビ用に使用される外観性に優れた、高精細、高解像度のレンズアレイシートおよびそのレンズアレイシートを用いた透過型スクリーンが提案されている。
【００１４】
特許文献２に記載する透過型スクリーンのレンズアレイシートは、フレネルレンズトート１の平行な投影映像光Ｌ1を微細に分割して集光光Ｌ2として集光させ、視野角を制御するためのレンズアレイフィルム（図１のレンズアレイフィルム３に相当）と、そのレンズアレイフィルムを支持する透明基材（図１の透明基材７に相当）との間に光拡散性の粘着剤層（図１の光透過性の粘着剤層６に相当）を設けて、その粘着剤層を介して積層されている構成であるため、その光拡散性の粘着層の厚みを極力薄くすることができ、そのために透過型スクリーンとしての画面の上下左右の視野角、特に上下の視野角を、映像光の色のにじみ、シャープ性の低下や解像度の低下を招くことなく制御することができることから、特に液晶プロジェクションテレビ等の透過型スクリーンに使用される外観性に優れた高精細、高解像度のレンズアレイシートおよび透過型スクリーンを提供できる。
特許文献２に記載する透過型スクリーンのレンズアレイシートは、図２に示すレンチキュラーシート２であり、図１のレンチキュラーシート２と同一部材には同一符号を付して図示してあるが、最も顕著な相違点は、図２では、粘着剤層６内に微粒子８を含んでおり、板状の透光性基材７内には微粒子８を含んでいないことにある。
【特許文献２】特開２００５−２８３９７５号公報
【００１５】
また、レンズアレイフィルム又は／及び支持する基材を剛直で薄い基材を選択することもできるため、従来のような光拡散剤を樹脂製の透光性の支持基板に分散させたものを使用したスクリーンに比べて薄型化を図ることができる。
【発明の開示】
【発明が解決しようとする課題】
【００１６】
しかしながら、レンズアレイフィルムと透明基材とを積層接着させる粘着剤は、一般的にガラス転移点が低く、比較的低い温度で軟化・流動するという特性があり、例えば高分子系粘着剤は、温度変化に対する体積膨張率が大きく、温度の変動に対してその屈折率が大きく変動するという性質がある。
そのためバインダー粘着剤と、異なる屈折率の粒子からなる光拡散剤とを分散させた光拡散性粘着層は、温度の変化により、粘着剤のバインダーと光拡散剤である粒子との屈折率差が変動して、光拡散の具合（光拡散性能）が変動して、スクリーンの輝度や視野角が大きく変動してしまうという問題がある。
【００１７】
上記特許文献２では、外観性に優れた、高精細、高解像度のレンズアレイシートおよび透過型スクリーンを達成しているが、光拡散性粘着層の光学特性の温度依存性までは考慮されていない。
また、基体樹脂中に、屈折率，平均粒子径，基体樹脂との波長別屈折率差を規定した有機高分子微粒子Ａおよび無機微粒子Ｂの２種類の光拡散性微粒子を分散混合してなる構成の光拡散層の提案においても、温度の変動に応じて基体樹脂が変性する点，及びそれに伴い光拡散性能が変化する温度依存性についての考慮は見られない。
【００１８】
本発明は、上記の問題を解決し、レンズアレイシート及び透過型スクリーンとしての画面の上下左右の視野角、特に上下の視野角を、映像光の色のにじみや、シャープ性の低下や解像度の低下を招くことなく制御することができ、液晶プロジェクションテレビ等の透過型スクリーンに使用される外観性に優れた高精細、高解像度のレンズアレイシートを提供し、温度変化に対して安定した光学特性を示すレンズアレイシートおよびそのレンズアレイシートを用いた透過型スクリーンを提供することを目的とする。
【課題を解決するための手段】
【００１９】
本発明によるレンズシートは、
単位レンズが配列されて視野角を制御するレンズアレイ層と、
レンズアレイ層と反対側の表面に、ハードコート，帯電防止，反射防止，防眩から選択される少なくとも一種類以上の表面処理が施されてなる基材層とが、
光拡散機能および粘着機能を有する光拡散性粘着剤層を介して積層一体化された構成のレンズアレイシートにおいて、
前記光拡散性粘着剤層は、バインダーとなる粘着剤内に光拡散性微粒子が分散混合した構成であり、
前記バインダーの屈折率がｎ1の場合、光拡散性微粒子の屈折率ｎFとして、ｎF＞ｎ1およびｎF＜ｎ1の条件を満たす２種以上の屈折率を有する光拡散性微粒子を含むことを特徴とする。
【発明の効果】
【００２０】
材料面／プロセス面でコストダウンを図る上で有効な光拡散性粘着層を採用したレンズアレイシート及び透過型スクリーンにおいて、温度変化に依存して光拡散性粘着層の光学特性（光拡散性）が変動して、スクリーンの輝度や視野角が大きく変動してしまうという問題が解消される。
【発明を実施するための最良の形態】
【００２１】
以下に、本発明の実施の形態を図面に基づいて詳細に説明する。
（第１の実施形態）
図２は、本発明の透過型スクリーンの第１の実施形態を模式的に示した垂直断面図である。
背景技術の説明にて、特許文献２によるレンズアレイシートを図示した際に図２を用いたが、本発明によるレンズアレイシートも概略構成は図２で示される。
特許文献２との相違は、本発明では、板状の透明基材７の内部に含まれる微粒子として２種類の微粒子（８，１０）を含むことにある。
同図に示すように、本発明の透過型スクリーンは、一例として、映像光の入射側（同図左側）より、順次、フレネルレンズシート１と、レンズアレイシートの一例としてのレンチキュラーフィルム３を備えたレンチキュラーレンズシート２とを組み合わせた構成である。
【００２２】
フレネルレンズシート１は、樹脂基材１aに鋸刃形状のレンズ１ｂが同心円上に形成されている。本発明の透過型スクリーンで用いられるフレネルレンズシート１は、ポリスチレン樹脂、アクリル樹脂、ポリカーボネート樹脂、塩化ビニル樹脂等の基材を加熱し、熱溶融状態で平プレスにて、金型を用いて型押しする方法で鋸刃状レンズ部を形成することができる。
また、上記樹脂をエクストルーダによる溶融押出成形にて、溶融状態で押し出される基材表面にエンボスロール金型を用いて型押しする方法で鋸刃状レンズ部を設けることもできる。
さらには、紫外線硬化型樹脂又は電子線硬化型樹脂を用いて、例えば、その樹脂組成物をレンズの逆形状を有するエンボスロール金型の成型面に塗布し、基材をエンボスロール金型に供給して、その基材を介して紫外線または電離放射線の照射により、前記樹脂を硬化させると同時にその樹脂硬化成型物からなる鋸刃状レンズ部を基材に重合接着せしめ、転写して形成することもできる。
【００２３】
レンチキュラーレンズシート２は、図２に示すように映像光を水平方向に屈折拡散させる作用を有する垂直方向に縦長の複数の凸状レンズ３aを基材３ｂ上に配列したレンチキュラーレンズフィルム３と、感光性樹脂層４と、遮光層５と、光拡散性粘接着層６と、透光性基板７とを備え、光拡散性粘接着層６には光拡散剤８が混入されている。
レンチキュラーレンズフィルム３の基材３ｂは、特に限定されるものではないが、ポリエステル樹脂からなるフィルム基材が好適に用いられる。
レンチキュラーレンズフィルム３の基材３ｂ上に凸状レンズ3 aを形成する方法は、特に限定されるものではないが、紫外線硬化型樹脂又は電子線硬化型樹脂を用いて、その硬化物からなるレンズ部を形成する方法が、生産性やレンズの成形精度等の点から好適に用いられる。
【００２４】
上記紫外線硬化型樹脂又は電子線硬化型樹脂としては、特に限定されるものではないが、ウレタンアクリレート、エポキシアクリレート系樹脂が望ましい。紫外線硬化型樹脂又は電子線硬化型樹脂の硬化物からなる凸状レンズは、例えば、前記樹脂組成物をレンズの逆形状を有するエンボスロール金型の成型面に塗布し、フィルム基材をエンボスロール金型に供給して、その基材を介して紫外線または電離放射線の照射により、前記樹脂を硬化させると同時にその樹脂硬化成型物からなるレンズ部を基材に重合接着せしめる方法等によって形成できる。
【００２５】
遮光層５は、レンチキュラーレンズフィルム３の基材３ｂの平坦面である光束射出面に、ストライプ状に並列に形成されている。
この遮光層５は、基材３ｂの光束射出面の非集光部の領域（映像光が透過しない領域）に形成されている。
【００２６】
上記の遮光層５上に、光拡散剤８および１０が混入された光拡散性粘接着剤層６を積層し、この粘接着剤層６を介して、さらに板状の透明基材７を積層し、一体化することによりレンチキュラーシート２が得られる。
【００２７】
光拡散性粘着剤層６を構成する粘着材料はアクリル系粘着剤などが使用できる。
また、光拡散剤は２種類以上を使用することが好ましい。
一種類目の光拡散剤８は、前記アクリル系粘着剤の屈折率より高い屈折率を持つフィラーが好ましく、アクリル樹脂やスチレン樹脂等の有機ビーズや、シリコーン樹脂、シリカ、炭酸カルシウム等の無機フィラーまたはガラスビーズなどの微粉末をフィラーとして適量混入することができる。
二種類目の光拡散剤10は、前記アクリル系粘着剤の屈折率より低い屈折率を持つフィラーが好ましく、アクリル樹脂やスチレン樹脂等の有機ビーズやシリコーン樹脂、シリカ、炭酸カルシウム等の無機フィラーまたはガラスビーズなどの微粉末をフィラーとして適量混入することができる。
光拡散性粘着剤層に混入する光拡散剤の好ましい混入量としては、１〜５０％の範囲で適宜選択できる。
混入量が１％より少ない場合は、拡散効果が十分に得られない。
また、５０％より多い場合は、粘着層の膜としての凝集力が不足して、十分な接着力が得られない。
【００２８】
光拡散性粘着剤層６の厚みとしては、光拡散性と接着力を保持するため、１０〜１００μｍの範囲が好ましい。
【００２９】
透明基材７は、０．５〜３ｍｍの厚さの板で、剛性を保つことのできるものとしてポリエステル樹脂、アクリル樹脂、ポリスチレン樹脂、ポリ塩化ビニル樹脂等の透明合成樹脂及びガラス板やを用いることができる。
また、７５〜２５０μｍの厚みさで、薄型化を図ることが出来る基材として、ＰＣ（ポリカーボネート）やＰＥＴ等のプラスチックシートやフィルムを用いることができる。
【００３０】
図３は、温度依存性を示す光拡散性粘着剤層の主材料であるアクリル系粘着剤の一例について、各温度における屈折率の変化を示す表である。
同図に示す様に、１０℃，２０℃，４０℃と温度が高くなるにつれて、屈折率は１．４８１，１．４７８，１．４７２と変動（低下）する。
上記アクリル系粘着剤中に各種配合の光拡散剤を混合してなる光拡散性粘着剤層の実施例および比較例は、以下の通りである。
【実施例】
【００３１】
＜実施例１−４＞
実施例１−４の光拡散性粘着層は、図３の表に示されるアクリル系粘着剤に、アクリル系粘着剤の屈折率より高い（ｎ＝１．５１）屈折率の光拡散剤（高屈折率フィラー種）と、アクリル系粘着剤の屈折率より低い（ｎ＝１．４５）屈折率の光拡散剤（低屈折率フィラー種）とを、高屈折率フィラー種の平均粒径や添加比率を変化させて混入している。
高屈折率の光拡散剤はメタクリルスチレン共重合フィラーで、低屈折率光拡散剤はフッ素付加メタクリルスチレン共重合フィラーであり、光拡散性粘着層の膜厚は４５〜５５μｍとした。
混入した光拡散剤であるフィラーの屈折率や平均粒径によって拡散度合いが異なるため、光拡散性粘着層の拡散度合いをそろえるために、フィラーの合計添加量を調節し、膜厚がほぼ同じになるように調整した。
図４の表に実施例１−４，比較例１の配合を示す。
同図の表（下）に記す様に、実施例１−４における高屈折率フィラー種と低屈折率フィラー種の合計添加量は、室温時の輝度値が揃う様に調整した。
【００３２】
＜比較例１，２＞
比較例１の光拡散性粘着層は、アクリル系粘着剤に、アクリル系粘着剤の屈折率より高い（ｎ＝１．５１）屈折率の光拡散剤（高屈折率フィラー種）のみを混入している。
上記実施例同様、光拡散剤はメタクリルスチレン共重合フィラーであり、光拡散性粘着層の膜厚は４５〜５５μｍとした。
【００３３】
上記実施例，比較例で得られる光拡散性粘着層を具備するレンチキュラーシート２について、環境温度を変化させて、レンチキュラーシートを通過する光線輝度を測定した。
図５の表に、環境温度を変化させたときの、環境温度２８℃における輝度の値を基準とした場合に、１９℃，４０℃の各測定環境温度における輝度の値を変化率として示している。
【００３４】
輝度の許容変動幅は、変化率で±５%以内が望ましい。
図５の表によれば、アクリル系粘着剤に、高屈折率フィラー種と低屈折率フィラー種の双方を混入した光拡散性粘着層（実施例１−４）は、環境温度の変化に対して輝度の変化が少なく（最大変化が２．３％）、温度変化に対する安定性が確保され目標を満たしている。
アクリル系粘着剤に、高屈折率フィラー種１種類のみを混入した光拡散性粘着層（比較例１）は、環境温度の変化に対して輝度が大きく（１０％以上）変動し目標を満たさない。
【００３５】
図３の表から明らかな様に、実施例１−４，比較例で用いられるアクリル系粘着剤の屈折率は、２０℃（約１９℃とみなす）→４０℃の変化に応じて、１．４７８→１．４７２と変化する。
前記粘着剤に混入されるフィラーの屈折率は、温度変化に対して安定して変化しない性質を示すため、粘着剤とフィラーの間の屈折率差（Δｎ）は、高屈折率フィラー種のみを混入した比較例１の場合には、０．０３２→０．０３８（０．００６増加）である。
対して、高屈折率フィラー種に加え低屈折率フィラー種を混入した実施例１−４の場合には、２０℃→４０℃の変化に応じて、高屈折率フィラー種でのΔｎは０．０３２→０．０３８（０．００６増加）であるが、低屈折率フィラー種でのΔｎは０．０２８→０．０２２（０．００６低下）であり、一方のフィラー種におけるΔｎが大の場合には、他方のフィラー種におけるΔｎが小となり、粘着剤とフィラーの間のΔｎに応じて拡散性が変化する（Δｎが大きいほど、フィラー界面での反射が大きいため、結果的に光拡散性が向上する。Δｎが０であれば、同屈折率の媒質であり、界面反射は起こらない。）光拡散性粘着層の光拡散特性が、温度変化に依存せず安定した特性を示すことになる。
【００３６】
実施例１−４におけるアクリル系粘着剤，高屈折率フィラー，低屈折率フィラーの屈折率の温度依存性の関係を図８のグラフに示す。
同グラフに示す様に、温度変化に依存して屈折率の変動するバインダー樹脂（アクリル系粘着剤）と、温度変化に依存しない（屈折率の変動しない）高屈折率フィラー，低屈折率フィラーとの屈折率差（Δｎ）は、それぞれ|n高−n樹脂|，|n低−n樹脂|で示され、光拡散性粘着層の光拡散特性が、温度変化に依存せず安定した特性を示すことは、
|n高−n樹脂|＋|n低−n樹脂|＝一定
により表わしている。
【００３７】
また、上記で得られるレンチキュラーレンズシート２は、プロジェクターからの投影光が結像する部分となる感光性樹脂層４，遮光層５の近傍に光拡散性粘着剤層が設けられるため、色のにじみが発生せず、また、光拡散性粘着剤層の厚みがμｍオーダーと薄膜であるため、迷光のない高精細，高解像度の透過型スクリーンが得られる。
【００３８】
＜実施例５＞
実施例５の光拡散性粘着層は、実施例１−４と同様のアクリル系粘着剤に、低屈折率フィラー種として屈折率１．４３〜１．４４のシリコーンフィラーを用いた以外は、実施例１−４と同様に設計した。
図６の表に実施例５，比較例１（上述と同じ）の配合を示す。
図７の表では、実施例５，比較例１の光拡散性粘着剤層について、環境温度２５℃における輝度の値を基準とした場合に、１２℃，３９℃の各測定環境温度における輝度の値を変化率として示している。
図５の表と同様に、実施例５は、比較例１に対して、光拡散特性が温度変化に依存せず安定した特性を示すことが分かるが、原理は上記と同様である。
【００３９】
実施例５におけるシリコーンフィラーは、温度依存性の抑制の点では非常に有効で、実施例１−４におけるフッ素付加メタクリルスチレン共重合フィラーと比較して、添加比率を変えても殆ど温度依存性が出ない優位性が確認され、処方（添加量）の調整の点では、実施例１−４よりも容易であった。
【図面の簡単な説明】
【００４０】
【図１】従来のレンズアレイシートの一例としてのレンチキュラーフィルムを備えたレンチキュラーシートとフレネルシートを組み合わせた透過型スクリーンを模式的に示した垂直断面図。
【図２】光拡散性粘着剤層を採用したレンズアレイシートの一例としてのレンチキュラーフィルムを備えたレンチキュラーシートとフレネルシートを組み合わせた透過型スクリーンを模式的に示した垂直断面図。
【図３】温度依存性を示す光拡散性粘着剤層の主材料であるアクリル系粘着剤の一例について、各温度における屈折率の変化を示す表。
【図４】実施例１−４，比較例１の配合を示す表。
【図５】実施例１−４，比較例１について、環境温度を変化させたときの、環境温度２８℃における輝度の値を基準とした場合に、各測定環境温度における輝度の値を変化率として示している表。
【図６】実施例５，比較例１の配合を示す表。
【図７】実施例５，比較例１の光拡散性粘着剤層について、環境温度２５℃における輝度の値を基準とした場合に、１２℃，３９℃の各測定環境温度における輝度の値を変化率として示している表。
【図８】実施例１−４におけるアクリル系粘着剤，高屈折率フィラー，低屈折率フィラーの屈折率の温度依存性の関係を示すグラフ。
【符号の説明】
【００４１】
１…フレネルレンズシート
１ａ…基材層
１ｂ…フレネルレンズ層
２…レンチキュラーレンズシート
３…レンチキュラーレンズフィルム
３ａ…凸状レンズ
３ｂ…基材フィルム
４…感光性樹脂層
５…遮光層
６…粘着剤層，光拡散性粘着剤層
７…透光性基材
８，１０…光拡散剤
【図１】
2008116879.tif 000003
【図２】
2008116879.tif 000004
【図３】
2008116879.tif 000005
【図４】
2008116879.tif 000006
【図５】
2008116879.tif 000007
【図６】
2008116879.tif 000008
【図７】
2008116879.tif 000009
【図８】
2008116879.tif 000010